МУЛЬТИМОДАЛЬНАЯ ПОЛИЭТИЛЕНОВАЯ ПЛЕНКА

1. Мультимодальная полиэтиленовая композиция, включающая:
2
(А) от 40 до 65 частей по массе, предпочтительно от 43 до 52 частей по массе, наиболее предпочтительно от 44 до 50 частей по массе, полиэтилена с низкой молекулярной массой, имеющего средневзвешенную молекулярную массу (Mw) от 20000 до 90000 г/моль, причем полиэтилен с низкой молекулярной массой имеет значение MI от 500 до 1000 г/10 минут согласно стандарту ASTM D 1238;
(В) от 5 до 17 частей по массе, предпочтительно от 10 до 17 частей по массе, наиболее предпочтительно от 10 до 15 частей по массе, первого полиэтилена с высокой молекулярной массой, имеющего средневзвешенную молекулярную массу (Mw) от более 150000 до 1000000 г/моль, или первого полиэтилена со сверхвысокой молекулярной массой, имеющего средневзвешенную молекулярную массу (Mw) от более 1000000 до 5000000 г/моль; и
(С) от 30 до 50 частей по массе, предпочтительно от 37 до 47 частей по массе, наиболее предпочтительно от 39 до 45 частей по массе, второго полиэтилена с высокой молекулярной массой, имеющего средневзвешенную молекулярную массу (Mw) от более 150000 до 1000000 г/моль, или второго полиэтилена со сверхвысокой молекулярной массой, имеющего средневзвешенную молекулярную массу (Mw) от более 1000000 до 5000000 г/моль,
причем
3
плотность первого полиэтилена с высокой молекулярной массой или первого полиэтилена со сверхвысокой молекулярной массой, и второго полиэтилена с высокой молекулярной массой или второго полиэтилена со сверхвысокой молекулярной массой, составляет величину в одном и том же диапазоне, и обе плотности находятся в диапазоне от 0,910 до 0,940 г/см; и
молекулярно-массовое распределение мультимодальной полиэтиленовой композиции составляет от 18 до 30, предпочтительно от 20 до 28, по измерению методом гель-проникающей хроматографии.
2. Композиция по п. 1, в которой молекулярно-массовое распределение мультимодальной полиэтиленовой композиции составляет от 20 до 26, предпочтительно от 22 до 24, и более предпочтительно от 22 до 23.
3. Композиция по п.1 или п. 2, в которой мультимодальная полиэтиленовая композиция имеет средневзвешенную молекулярную массу от 150000 до 400000 г/моль, предпочтительно от 200000 до 300000 г/моль, по измерению методом гель-проникающей хроматографии.
4. Композиция по любому из пп. 1-3, в которой мультимодальная полиэтиленовая композиция имеет среднечисленную молекулярную массу от 5000 до 15000 г/моль, предпочтительно от 7000 до 13000 г/моль, по измерению методом гель-проникающей хроматографии.
5. Композиция по любому из пп. 1-4, в которой мультимодальная полиэтиленовая композиция предпочтительно имеет Z-среднюю молекулярную массу от 1000000 до 3000000 г/моль, предпочтительно от 1000000 до 2500000 г/моль, по измерению методом гель-проникающей хроматографии.
3
3
2
6. Композиция по любому из пп. 1-5, в которой мультимодальная полиэтиленовая композиция имеет плотность по меньшей мере 0,940 г/см, предпочтительно от 0,940 до 0,948 г/см, согласно стандарту ASTM D 1505, и/или значение MI от 0,03 до 0,10 г/10 минут.
2
7. Композиция по п. 6, в которой значение MI составляет от 0,03 до 0,08 г/10 минут.
8. Пленка, включающая мультимодальную полиэтиленовую композицию по любому из пп. 1-7, причем пленка имеет толщину от 40 до 120 мкм, предпочтительно от 45 до 80 мкм.
9. Применение пленки по п. 8 в качестве промышленного мешка или в качестве геомембраны.